【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
有機／空気燃料電池用膜電極組立体であって、
高度にフッ素化されたイオン交換ポリマーでできた、対向する第１および第２の側を有するプロトン交換膜と、
膜の前記第１の側に近接するアノード電極であって、５０〜９０ｗｔ％のアノード電解触媒と１０〜５０ｗｔ％の高度にフッ素化されたイオン交換ポリマーバインダーとを含んでなるアノード電極において、前記アノード電解触媒が、カーボンに担持されたアノード金属を含んでなり、アノード金属が白金とルテニウムとを含んでなり、カーボンが微粒子カーボンであり、前記アノード電解触媒が、少なくとも４０ｗｔ％の白金と、少なくとも１５ｗｔ％のルテニウムと、１５〜５０ｗｔ％の微粒子カーボンとを含んでなり、アノード電極中のアノード金属の総装填量が３ｍｇ／ｃｍ2未満である、アノード電極と、
膜の前記第２の側に近接するカソード電極であって、５０〜９０ｗｔ％のカソード電解触媒と１０〜５０ｗｔ％の高度にフッ素化されたイオン交換ポリマーバインダーとを含んでなるカソード電極において、前記カソード電解触媒が、カーボンに担持されたカソード金属を含んでなり、カソード金属が白金を含んでなり、カーボンが微粒子カーボンであり、前記カソード電解触媒が、少なくとも５０ｗｔ％の白金と、１５〜５０ｗｔ％の微粒子カーボンとを含んでなり、カソード電極中のカソード金属の総装填量が３ｍｇ／ｃｍ2未満である、カソード電極と
を含んでなる膜電極組立体。
【請求項２】
プロトン交換膜の第１の側に配置された第１の導電性ガス拡散基材において、前記アノード電極が、前記第１の導電性ガス拡散基材と、プロトン交換膜の第１の側との間に配置されていて、前記アノード電極が、第１の導電性ガス拡散基材に付着していて、プロトン交換膜の第１の側と直接接触している、第１の導電性ガス拡散基材と、
プロトン交換膜の第２の側に配置された第２の導電性ガス拡散基材において、前記カソード電極が、前記第２の導電性ガス拡散基材と、プロトン交換膜の第２の側との間に配置されていて、前記カソード電極が、第２の導電性ガス拡散基材に付着していて、プロトン交換膜の第２の側と直接接触している、第２の導電性ガス拡散基材と
をさらに含んでなる請求項１に記載の膜電極組立体。
【請求項３】
有機／空気燃料電池用膜電極組立体を製造する方法であって、
（ａ）高度にフッ素化されたイオン交換ポリマーでできた、対向する第１および第２の側を有するプロトン交換膜を提供し、
（ｂ）膜の前記第１の側に近接するアノード電極であって、５０〜９０ｗｔ％のアノード電解触媒と１０〜５０ｗｔ％の高度にフッ素化されたイオン交換ポリマーバインダーとを含んでなるアノード電極において、前記アノード電解触媒が、カーボンに担持されたアノード金属を含んでなり、アノード金属が白金とルテニウムとを含んでなり、カーボンが微粒子カーボンであり、前記アノード電解触媒が、少なくとも４０ｗｔ％の白金と、少なくとも１５ｗｔ％のルテニウムと、１５〜５０ｗｔ％の微粒子カーボンとを含んでなり、アノード電極中のアノード金属の総装填量が３ｍｇ／ｃｍ2未満である、アノード電極を形成し、
（ｃ）膜の前記第２の側に近接するカソード電極であって、５０〜９０ｗｔ％のカソード電解触媒と１０〜５０ｗｔ％の高度にフッ素化されたイオン交換ポリマーバインダーとを含んでなるカソード電極において、前記カソード電解触媒が、カーボンに担持されたカソード金属を含んでなり、カソード金属が白金を含んでなり、カーボンが微粒子カーボンであり、前記カソード電解触媒が、少なくとも５０ｗｔ％の白金と、１５〜５０ｗｔ％の微粒子カーボンとを含んでなり、カソード電極中のカソード金属の総装填量が３ｍｇ／ｃｍ2未満である、カソード電極を形成する
ことを含んでなる方法。
【手続補正２】
【補正対象書類名】明細書
【補正対象項目名】００９９
【補正方法】変更
【補正の内容】
【００９９】
比較例Ｇと実施例５のＭＥＡについての、経時による平均電圧降下のプロットを図１に示す。実施例５のＭＥＡ（曲線「ａ」は、その能力を維持して、比較例Ｇ（曲線「ｂ」）の従来のＭＥＡが、ダイレクトメタノール燃料電池について許容されるレベルより遥か下に劣化した後も、非常に長く電圧降下が得られた。この改善された耐久性は、有機／空気燃料電池において大いに有用なものである。
次に、本発明の好ましい態様を示す。
1.有機／空気燃料電池用膜電極組立体であって、
高度にフッ素化されたイオン交換ポリマーでできた、対向する第１および第２の側を有するプロトン交換膜と、
膜の前記第１の側に近接するアノード電極であって、５０〜９０ｗｔ％のアノード電解触媒と１０〜５０ｗｔ％の高度にフッ素化されたイオン交換ポリマーバインダーとを含んでなるアノード電極において、前記アノード電解触媒が、カーボンに担持されたアノード金属を含んでなり、アノード金属が白金とルテニウムとを含んでなり、カーボンが微粒子カーボンであり、前記アノード電解触媒が、少なくとも４０ｗｔ％の白金と、少なくとも１５ｗｔ％のルテニウムと、１５〜５０ｗｔ％の微粒子カーボンとを含んでなり、アノード電極中のアノード金属の総装填量が３ｍｇ／ｃｍ2未満である、アノード電極と、
膜の前記第２の側に近接するカソード電極であって、５０〜９０ｗｔ％のカソード電解触媒と１０〜５０ｗｔ％の高度にフッ素化されたイオン交換ポリマーバインダーとを含んでなるカソード電極において、前記カソード電解触媒が、カーボンに担持されたカソード金属を含んでなり、カソード金属が白金を含んでなり、カーボンが微粒子カーボンであり、前記カソード電解触媒が、少なくとも５０ｗｔ％の白金と、１５〜５０ｗｔ％の微粒子カーボンとを含んでなり、カソード電極中のカソード金属の総装填量が３ｍｇ／ｃｍ2未満である、カソード電極と
を含んでなる膜電極組立体。
2.アノード電解触媒が、白金とルテニウムと微粒子カーボンとから実質的に構成される上記１に記載の膜電極組立体。
3.アノード電解触媒が、４０〜６０ｗｔ％の白金と、２０〜４０ｗｔ％のルテニウムと、２０〜３０ｗｔ％の微粒子カーボンとを含む上記２に記載の膜電極組立体。
4.カソード電解触媒が、白金と微粒子カーボンとから実質的に構成される上記１に記載の膜電極組立体。
5.カソード電解触媒が、６０〜８０ｗｔ％の白金と、２０〜４０ｗｔ％の微粒子カーボンとを含む上記４に記載の膜電極組立体。
6.アノード電極中のアノード金属の総装填量が２．５ｍｇ／ｃｍ2未満であり、カソード電極中のカソード金属の総装填量が２．５ｍｇ／ｃｍ2未満である上記１に記載の膜電極組立体。
7.アノード電極中のアノード金属の総装填量が２ｍｇ／ｃｍ2未満であり、カソード電極中のカソード金属の総装填量が２ｍｇ／ｃｍ2未満である上記１に記載の膜電極組立体。
8.アノード電極中のアノード金属とカソード電極中のカソード金属の総装填量の合計が、５ｍｇ／ｃｍ2未満である上記１に記載の膜電極組立体。
9.アノード電極中のアノード金属とカソード電極中のカソード金属の総装填量の合計が、３．５ｍｇ／ｃｍ2未満である上記８に記載の膜電極組立体。
10.プロトン交換膜が、酸形態の過フッ素化スルホン酸膜から実質的に構成される上記１に記載の膜電極組立体。
11.アノード電極とカソード電極の両方における高度にフッ素化されたイオン交換ポリマーバインダーが、プロトン形態の過フッ素化スルホン酸膜から実質的に構成される上記１０に記載の膜電極組立体。
12.プロトン交換膜が、酸形態の過フッ素化スルホン酸膜から実質的に構成され、アノード電極とカソード電極の両方における高度にフッ素化されたイオン交換ポリマーバインダーが、酸形態の過フッ素化スルホン酸膜から実質的に構成される上記１１に記載の膜電極組立体。
13.アノードおよびカソード電極が、ポリマー交換膜の対向する第１および第２の側に直接付着している上記１に記載の膜電極組立体。
14.アノードおよびカソード電極が、ポリマー交換膜の対向する第１および第２の側にコートされている上記１に記載の膜電極組立体。
15.プロトン交換膜の第１の側に配置された第１の導電性ガス拡散基材において、前記アノード電極が、前記第１の導電性ガス拡散基材と、プロトン交換膜の第１の側との間に配置されていて、前記アノード電極が、第１の導電性ガス拡散基材に付着していて、プロトン交換膜の第１の側と直接接触している、第１の導電性ガス拡散基材と、
プロトン交換膜の第２の側に配置された第２の導電性ガス拡散基材において、前記カソード電極が、前記第２の導電性ガス拡散基材と、プロトン交換膜の第２の側との間に配置されていて、前記カソード電極が、第２の導電性ガス拡散基材に付着していて、プロトン交換膜の第２の側と直接接触している、第２の導電性ガス拡散基材と
をさらに含んでなる上記１に記載の膜電極組立体。
16.導電性ガス拡散基材が、カーボンファイバー系紙または布である上記１５に記載の膜電極組立体。
17.微粒子カーボンが、乱層状または黒鉛状カーボンの群からのものである上記１に記載の膜電極組立体。
18.前記アノード電解触媒が、アノード電解触媒粒子の形態にあり、前記カソード電解触媒が、カソード電解触媒粒子の形態にあり、アノードおよびカソード電解触媒粒子の少なくとも９８％の粒径が１０ミクロン未満である上記１に記載の膜電極組立体。
19.上記１に記載の膜電極組立体を含んでなる有機／空気燃料電池。
20.有機／空気燃料電池用膜電極組立体を製造する方法であって、
（ａ）高度にフッ素化されたイオン交換ポリマーでできた、対向する第１および第２の側を有するプロトン交換膜を提供し、
（ｂ）膜の前記第１の側に近接するアノード電極であって、５０〜９０ｗｔ％のアノード電解触媒と１０〜５０ｗｔ％の高度にフッ素化されたイオン交換ポリマーバインダーとを含んでなるアノード電極において、前記アノード電解触媒が、カーボンに担持されたアノード金属を含んでなり、アノード金属が白金とルテニウムとを含んでなり、カーボンが微粒子カーボンであり、前記アノード電解触媒が、少なくとも４０ｗｔ％の白金と、少なくとも１５ｗｔ％のルテニウムと、１５〜５０ｗｔ％の微粒子カーボンとを含んでなり、アノード電極中のアノード金属の総装填量が３ｍｇ／ｃｍ2未満である、アノード電極を形成し、
（ｃ）膜の前記第２の側に近接するカソード電極であって、５０〜９０ｗｔ％のカソード電解触媒と１０〜５０ｗｔ％の高度にフッ素化されたイオン交換ポリマーバインダーとを含んでなるカソード電極において、前記カソード電解触媒が、カーボンに担持されたカソード金属を含んでなり、カソード金属が白金を含んでなり、カーボンが微粒子カーボンであり、前記カソード電解触媒が、少なくとも５０ｗｔ％の白金と、１５〜５０ｗｔ％の微粒子カーボンとを含んでなり、カソード電極中のカソード金属の総装填量が３ｍｇ／ｃｍ2未満である、カソード電極を形成する
ことを含んでなる方法。
21.有機／空気燃料電池用膜電極組立体を形成することが、
高度にフッ素化されたイオン交換ポリマーと、微粒子カーボンに担持された白金およびルテニウムのアノード電解触媒粒子と、溶媒とを含んでなるアノード電解触媒インクを作製する工程であって、かかるアノード電解触媒粒子の少なくとも９８％が、１０ミクロン未満の直径を有する工程と、
アノード電解触媒インクのコーティングを形成し、アノード電解触媒インクから溶媒を除去することにより、アノード電極を形成する工程と、
高度にフッ素化されたイオン交換ポリマーと、微粒子カーボンに担持された白金のカソード電解触媒粒子と、溶媒とを含んでなるカソード電解触媒インクを作製する工程であって、かかるカソード電解触媒粒子の少なくとも９８％が、１０ミクロン未満の直径を有する工程と、
カソード電解触媒インクのコーティングを形成し、カソード電解触媒インクから溶媒を除去することにより、カソード電極を形成する工程と
を含む上記２０に記載の方法。
22.有機／空気燃料電池用膜電極組立体を形成することが、
高度にフッ素化されたイオン交換ポリマーと、微粒子カーボンに担持された白金およびルテニウムと、フッ素化溶媒とを含んでなるアノード電解触媒インクを作製する工程であって、高度にフッ素化されたイオン交換ポリマーが、スルホニルフルオリド末端基を有する過フッ素化ポリマーである工程と、
アノード電解触媒インクのコーティングを形成し、アノード電解触媒インクから溶媒を除去することにより、アノード電極を形成する工程と、
高度にフッ素化されたイオン交換ポリマーと、微粒子カーボンに担持された白金と、フッ素化溶媒とを含んでなるカソード電解触媒インクを作製する工程であって、高度にフッ素化されたイオン交換ポリマーが、スルホニルフルオリド末端基を有する過フッ素化ポリマーである工程と、
カソード電解触媒インクのコーティングを形成し、カソード電解触媒インクから溶媒を除去することにより、カソード電極を形成する工程と、
アノードおよびカソード電極を、プロトン交換膜の対向する側に適用する工程と、
アノード電極およびカソード電極のイオン交換ポリマー中のスルホニルフルオリド末端基を、加水分解処理の後、酸交換工程を行うことにより、酸末端基に変換する工程と
を含む上記２０に記載の方法。
23.有機／空気燃料電池用膜電極組立体を形成することが、
高度にフッ素化されたイオン交換ポリマーと、微粒子カーボンに担持された白金およびルテニウムと、溶媒とを含んでなるアノード電解触媒インクを作製する工程であって、高度にフッ素化されたイオン交換ポリマーが、スルホン酸末端基を有する過フッ素化ポリマーである工程と、
アノード電解触媒インクのコーティングを形成し、アノード電解触媒インクから溶媒を除去することにより、アノード電極を形成する工程と、
高度にフッ素化されたイオン交換ポリマーと、微粒子カーボンに担持された白金と、溶媒とを含んでなるカソード電解触媒インクを作製する工程であって、高度にフッ素化されたイオン交換ポリマーが、スルホン酸末端基を有する過フッ素化ポリマーである工程と、
カソード電解触媒インクのコーティングを形成し、カソード電解触媒インクから溶媒を除去することにより、カソード電極を形成する工程と、
アノードおよびカソード電極を、プロトン交換膜の対向する側に適用する工程であって、前記プロトン交換膜が、プロトン形態の高度にフッ素化されたイオン交換ポリマーを含んでなる工程と
を含む上記２０に記載の方法。
24.有機／空気燃料電池用膜電極組立体を動作する方法であって、
（ａ）高度にフッ素化されたイオン交換ポリマーでできた、対向する第１および第２の側を有するプロトン交換膜を提供し、
（ｂ）膜の前記第１の側に近接するアノード電極であって、５０〜９０ｗｔ％のアノード電解触媒と２０〜５０ｗｔ％の高度にフッ素化されたイオン交換ポリマーバインダーとを含んでなるアノード電極において、前記アノード電解触媒が、カーボンに担持されたアノード金属を含んでなり、前記アノード金属が白金とルテニウムとを含んでなり、カーボンが微粒子カーボンであり、アノード電解触媒が、少なくとも４０ｗｔ％の白金と、少なくとも１５ｗｔ％のルテニウムと、１５〜５０ｗｔ％の微粒子カーボンとを含んでなり、アノード電極中のアノード金属の総装填量が３ｍｇ／ｃｍ2未満である、アノード電極を形成し、
（ｃ）膜の前記第２の側に近接するカソード電極であって、５０〜９０ｗｔ％のカソード電解触媒と１５〜５０ｗｔ％の高度にフッ素化されたイオン交換ポリマーバインダーとを含んでなるカソード電極において、前記カソード電解触媒が、カーボンに担持されたカソード金属を含んでなり、カソード金属が白金を含んでなり、カーボンが微粒子カーボンであり、前記カソード電解触媒が、少なくとも５０ｗｔ％の白金と、１５〜５０ｗｔ％の微粒子カーボンとを含んでなり、カソード電極中のカソード金属の総装填量が３ｍｇ／ｃｍ2未満である、カソード電極を形成し、
（ｄ）アノード電極とカソード電極の間に電気回路を形成し、
（ｅ）アノード電極に液体有機燃料を、カソード電極に酸素を供給して、前記電気回路に電流を発生する
ことを含んでなる方法。
25.液体有機燃料が、メタノール、エタノール、ホルムアルデヒド、ギ酸およびこれらの組み合わせよりなる群から選択される上記２４に記載の方法。
26.液体有機燃料が、メタノールである上記２５に記載の方法。